(57)【要約】【課題】  一定時間水にさらした場合にも抗菌力を維持することのできる銀担持炭粉末の製造方法と、当該銀担持炭粉末製造方法で製造した銀担持炭粉末を用いた銀担持炭粉末含有歯磨剤の製造方法を提供する。【解決手段】  本発明の銀担持炭粉末の製造方法は、抗菌性を備えた炭粉末の製造方法であって、銀イオン水溶液に炭粉末を浸漬し、炭粉末が浸漬した銀イオン水溶液を抵抗加熱による加熱装置で昇温させることによって、銀イオン水溶液中の銀粒子を炭粉末に担持させ、銀粒子担持後の炭粉末を銀イオン水溶液から回収して銀担持炭粉末を製造する方法である。本発明の銀担持炭粉末含有歯磨剤の製造方法は、前記銀担持炭粉末の製造方法で製造された銀担持炭粉末と歯磨剤のベース材料とを練和してペースト状の銀担持炭粉末含有歯磨剤を製造する方法である。【選択図】なし【特許請求の範囲】
【請求項１】
抗菌性を備えた炭粉末の製造方法であって、
銀イオン水溶液に炭粉末を浸漬し、
前記炭粉末が浸漬した銀イオン水溶液を抵抗加熱による加熱装置で昇温させることによって、銀イオン水溶液中の銀粒子を前記炭粉末に担持させ、
前記銀粒子担持後の炭粉末を銀イオン水溶液から回収する、
ことを特徴とする銀担持炭粉末の製造方法。
【請求項２】
請求項１記載の銀担持炭粉末の製造方法において、
炭粉末が浸漬した銀イオン水溶液を５分以上かけて３０℃以上昇温させる、
ことを特徴とする銀担持炭粉末の製造方法。
【請求項３】
歯磨剤の製造方法であって、
請求項１又は請求項２記載の銀担持炭粉末の製造方法で製造された銀担持炭粉末と、前記歯磨剤のベース材料とを練和してペースト状の銀担持炭粉末含有歯磨剤を製造する、
ことを特徴とする銀担持炭粉末含有歯磨剤の製造方法。
【請求項４】
請求項３記載の銀担持炭粉末含有歯磨剤の製造方法において、
銀担持炭粉末を歯磨剤のベース材料に対して０．０１重量％〜１０重量％混合する、
ことを特徴とする銀担持炭粉末含有歯磨剤の製造方法。
【発明の詳細な説明】
【技術分野】
【０００１】
本発明は、炭粉末に銀粒子を担持させて銀担持炭粉末を製造する方法（銀担持炭粉末の製造方法）と、当該銀担持粉末を用いて歯磨剤（銀担持炭粉末含有歯磨剤）を製造する方法（銀担持炭粉末含有歯磨剤の製造方法）に関する。
【背景技術】
【０００２】
従来、銀イオン（Ａｇ＋）には抗菌効果があることが知られており、歯磨剤や洗剤など様々な用途で用いられている（例えば、特許文献１）。また、抗菌力を備えた銀粒子（イオン化された銀粒子）を物体に担持させる方法として、対象物体を浸漬した銀イオン水溶液をマイクロ波や超音波、ＩＨ等を利用して加熱する方法などが知られている（特許文献２及び３）。
【先行技術文献】
【特許文献】
【０００３】
【特許文献１】特開平０５−１１７１３５号公報
【特許文献２】特表２００８−１４９５６８号公報
【特許文献３】特開２０１６−１８３０８９号公報
【発明の概要】
【発明が解決しようとする課題】
【０００４】
前記各文献には、前記各方法で銀粒子を物体に担持させることによって、抗菌力の高い物体を得られることが開示されているが、当該物体を一定時間水にさらし続けた場合に、抗菌力がどの程度持続するかについては開示されていない。
【０００５】
本発明は、一定時間水にさらした場合にも抗菌力を維持することのできる銀担持炭粉末の製造方法と、当該銀担持炭粉末の製造方法で製造した銀担持炭粉末を用いた銀担持炭粉末含有歯磨剤の製造方法を提供することにある。
【課題を解決するための手段】
【０００６】
［銀担持炭粉末の製造方法］
本発明の銀担持炭粉末の製造方法は、抗菌性を備えた炭粉末の製造方法であって、銀イオン水溶液に炭粉末を浸漬し、炭粉末が浸漬した銀イオン水溶液を抵抗加熱による加熱装置で昇温させることによって、銀イオン水溶液中の銀粒子を炭粉末に担持させ、銀粒子担持後の炭粉末を銀イオン水溶液から回収して銀担持炭粉末を製造する方法である。ここで、「抵抗加熱による加熱装置」とは、電気加熱のうち、抵抗に電流が流れる際に発生する熱を熱源とする加熱装置をいい、赤外加熱やアーク加熱、プラズマ加熱、誘導加熱、誘電加熱、マイクロ波加熱、レーザ加熱、電子ビーム加熱、ヒートポンプ加熱と区別されるものである。
【０００７】
［銀担持炭粉末含有歯磨剤の製造方法］
本発明の銀担持炭粉末含有歯磨剤の製造方法は、前記銀担持炭粉末の製造方法で製造された銀担持炭粉末と歯磨剤のベース材料とを練和してペースト状の銀担持炭粉末含有歯磨剤を製造する方法である。
【発明の効果】
【０００８】
［銀担持炭粉末の製造方法］
本発明の銀担持炭粉末の製造方法は、銀粒子を担持させる対象がイオン吸着効果の高い炭粉末であることに加え、抵抗加熱による加熱装置で時間をかけて昇温させるため、銀粒子が炭粉末の内部にまで浸透しやすく、一定時間水にさらした後であっても、ＪＩＳ２８０１「抗菌加工製品−抗菌性試験方法・抗菌効果」で定める基準を上回る抗菌力を維持した銀担持炭粉末を得ることができる。
【０００９】
［銀担持炭粉末含有歯磨剤の製造方法］
本発明の銀担持炭粉末含有歯磨剤の製造方法は、本発明の銀担持炭粉末の製造方法で製造された銀担持炭粉末を用いているため、抗菌力を維持した銀担持炭粉末含有歯磨剤を得ることができる。
【発明を実施するための形態】
【００１０】
（銀担持炭粉末の製造方法の実施形態）
本発明の銀担持炭粉末の製造方法の実施形態の一例を説明する。本発明の銀担持炭粉末の製造方法は、銀イオン水溶液中に炭粉末を浸漬し、当該炭粉末が浸漬した銀イオン水溶液を抵抗加熱による加熱装置で昇温させることによって、銀イオン水溶液中のイオン化した銀粒子を前記炭粉末に離散して担持させ、銀粒子担持後の炭粉末を銀イオン水溶液から回収することで、銀担持炭粉末を得る方法である。本発明の銀担持炭粉末の製造方法では、任意サイズの容器に銀イオン水溶液と炭粉末を入れ、炭粉末が完全に銀イオン水溶液中に浸った状態で銀イオン水溶液を昇温させる。銀イオン水溶液は５分以上かけて３０℃以上昇温させる。
【００１１】
前記銀イオン水溶液は、電荷を帯びた銀粒子（銀イオン）を含む水溶液である。銀イオン水溶液には、既存の又は新規の銀イオン水溶液を用いることができる。銀イオン水溶液としては、例えば、銀イオン濃度（銀含有率）１０ｐｐｍ〜１００００ｐｐｍ程度のものを用いることができる。ただし、この数値は一例であり、この範囲より含有率の高いものや低いものを排除するものではない。また、銀イオン水溶液は加熱前温度が常温のもの（例えば、２０℃〜４０℃程度）を用いるのが好ましいが、５℃〜６０℃程度であれば、加熱前温度がこれ以外のものを用いることもできる。
【００１２】
銀イオン水溶液には、粒径１ｎｍ〜１０００ｎｍ程度の銀粒子が含まれたものを用いることができる。ただし、この数値は一例であり、この範囲より粒径の大きな銀粒子を含む銀イオン水溶液を用いることや粒径の小さな銀粒子を含む銀イオン水溶液を用いることを排除するものではない。
【００１３】
炭粉末には、例えば、竹炭やオガクズ炭等を粒径１０ｎｍ〜１０００μｍ程度の粉末状にしたものを用いることができる。ただし、この数値は一例であり、この範囲より粒径の大きい炭粉末を用いることや、粒径の小さな炭粉末を用いることを排除するものではない。また、竹炭やオガクズ炭以外の炭を粉末状にしたものを排除するものでもない。
【００１４】
炭粉末の混合量は銀イオン水溶液に対して、重量比１％〜４０％程度とするのが好ましい。炭粉末の混合量は４０％より多いと製造が困難となる。ただし、この数値は一例であり、炭粉末の混合量をこれより多くすることや少なくすることを排除するものではない。
【００１５】
銀イオン水溶液は、抵抗加熱による加熱装置によって昇温させる。ここでいう、抵抗加熱による加熱装置とは、電気加熱のうち、抵抗に電流が流れる際に発生する熱を熱源とする加熱装置をいい、赤外加熱やアーク加熱、プラズマ加熱、誘導加熱、誘電加熱、マイクロ波加熱、レーザ加熱、電子ビーム加熱、ヒートポンプ加熱による加熱装置と区別されるものである。陰イオン水溶液は、５分以上加熱する又は／及び３０℃以上昇温させるのが好ましい。出願人の実験では、加熱前温度２３．３℃の銀イオン水溶液を５分３３秒かけて６０．０℃に昇温させた場合、加熱前温度２９．７℃の銀イオン水溶液を９分６秒かけて６０．０℃に昇温させた場合、及び、加熱前温度２９．４℃の銀イオン水溶液を２８分３０秒かけて５９．７℃に昇温させた場合のいずれにおいても、高い抗菌性が得られることが確認できた。５分以上かけて３０℃以上昇温させるのが好ましい。
【００１６】
前記実施形態の銀担持炭粉末の製造方法で製造された銀担持炭粉末は、炭粉末にイオン化した銀粒子が離散して担持したものである。銀粒子の担持量は炭粉末に対して、重量比０．０００１％〜１０％程度である。炭粉末に担持される銀粒子は、例えば、粒径１ｎｍ〜１０００ｎｍ程度であり、炭粉末は、粒径１０ｎｍ〜１０００μｍ程度である。ただし、これら数値は一例であり、これらの範囲外の粒径の銀粒子や炭粉末を排除するものではない。
【００１７】
（銀担持炭粉末含有歯磨剤の製造方法の実施形態）
本発明の銀担持炭粉末含有歯磨剤の製造方法の実施形態の一例を説明する。本発明の銀担持炭粉末含有歯磨剤の製造方法は、抗菌性を備えた歯磨剤の製造方法であって、前記銀担持炭粉末の製造方法で製造された銀担持炭粉末と歯磨剤のベース材料とを練和してペースト状の歯磨剤を製造する方法である。
【００１８】
前記ベース材料とは歯磨剤のベースとなる材料を意味するものである。具体的には、炭酸カルシウムや水、ソルビトール、グリセリン、キシリトール、キサンタンガム、カラギーナン等が練和されたものをベース材料（以下「歯磨剤ベース」という）として使用する。ここに示す歯磨剤ベースの材料は一例であり、歯磨剤ベースはこれら以外であってもよい。銀担持炭粉末には、本件発明の銀担持炭粉末の製造方法で製造された銀担持炭粉末を用いることができる。
【００１９】
銀担持炭粉末は、歯磨剤のベース材料に対して重量比０．０１％〜１０％程度、好ましくは０．５％程度混合することができる。０．０１％より少ないと抗菌力の不足となり、１０％より多いと製造が困難となる。ただし、この混合比率は一例であり、これ以外の混合比率とすることを排除するものではない。
【００２０】
ベース材料と銀担持炭粉末の練和には、真空攪拌機など、既存の又は新規の攪拌機を用いることができる。ベース材料と銀担持炭粉末の温度や撹拌速度等の条件は、製造する物品に応じて適宜設定することができる。所定形状に成形された固形状の銀担持炭粉末含有物を製造する場合、既存の又は新規の成形装置を用いることができる。
【００２１】
（実験１）
本件出願人は、抵抗加熱による加熱装置（ヒーター）で加熱した場合の銀担持炭粉末の抗菌性維持力の優位性を検証するため、次の実験（実験１）を行った。実験１の概要は次のとおりである。
【００２２】
［実験１の概要］
（１）銀イオン水溶液１００ｇに炭粉末（オガクズ炭）２ｇを浸漬する。
（２）前記（１）で得た液を三つのビーカーＡ〜Ｃに分ける。
（３）前記（２）で得た液のうち、ビーカーＡに入った液をヒーター（実験ではホットスターラーを使用）で、ビーカーＢに入った液をマイクロ波加熱装置で加熱し、前記（２）で得た液のうち、ビーカーＣに入った液は、加熱せずに常温下に放置する。なお、ビーカーＡに入った液の加熱時間は５分３３秒、加熱前温度は２３．３℃、加熱後温度は６０．０℃である。ビーカーＢに入った液の加熱時間は１分１９秒、加熱前温度は１８．６℃、加熱後温度は５３．５℃である。ビーカーＣに入った液の放置温度は２３．３℃、放置時間は４分１３秒である。
（４）前記（３）で得た三種類の液を濾過する。
（５）前記（４）で得た炭粉末及び濾紙を折畳み、それぞれを別の濾紙で包む。
（６）前記（５）で得た濾紙で包まれた三種類の対象物を、流水洗浄実験装置内に重ならないようにセットし、水を少量ずつ装置内に供給する。水の供給は７２時間継続する。
（７）前記（６）で得たそれぞれの対象物から炭粉末を０．０１ｇずつ取り出し、バイアル瓶に収容する。
（８）前記（７）で得たそれぞれの対象物に、１／５００ＮＢ培地（日水製薬株式会社）で調製したＣａｎｄｉｄａ  ａｌｂｉｃａｎｃｅ菌液（５７５００ＣＦＵ／ｍＬ）を２０ｍｌ添加する。培地中の炭粉末は０．０５重量パーセントである。
（９）前記（８）で得たそれぞれの対象物を、１７０ｒｐｍで撹拌しながら３２℃で培養する。
（１０）前記（９）で得た対象物の夫々について、２４時間後に塗抹平板培養法で菌数を測定した。
【００２３】
実験１は、前記（１）〜（１０）の手順で三回行った。
【００２４】
［実験１の結果］
実験１の結果を表１に示す。
【００２５】
【表１】
2019104676.tif 000002
【００２６】
［実験１の考察］
表１に示すとおり、ヒーターで加熱した場合、３回とも生菌は検出されなかった。一方、マイクロ波加熱装置で加熱した場合、１回目には生菌は検出されなかったが、２回目には１７ＵＦＣ／枚の生菌が、３回目には５０ＵＦＣ／枚の生菌が検出された。また、浸漬のみ（加熱せず）の場合、１回目と２回目には生菌は検出されなかったが、３回目には１７ＵＦＣ／枚の生菌が検出された。この結果から、ヒーターで加熱した場合、マイクロ波加熱装置で加熱する場合や加熱せず浸漬のみの場合に比して、抗菌性維持力（抗菌性を維持する能力をいう。以下同じ。）が安定していることが確認できた。
【００２７】
（実験２）
本件出願人は、炭粉末の優位性を検証するため、次の実験（実験２）を行った。実験２の概要は次のとおりである。
【００２８】
［実験２の概要］
（１）三つのビーカーＡ〜Ｃを用意し、ビーカーＡ内の銀イオン水溶液１００ｇに炭粉末２ｇを、ビーカーＢ内の銀イオン水溶液１００ｇにＰＭＭＡ粉末を、ビーカーＣ内の銀イオン水溶液１００ｇにシリカゲル粉末２ｇを浸漬する。
（２）前記（１）で得た液が入ったビーカーＡ〜Ｃの夫々を、ヒーター（実験ではホットスターラーを使用）で加熱する。
（３）前記（２）で得た三種類の液を濾過する。
（４）前記（３）で得た炭粉末及び濾紙を折畳み、それぞれを別の濾紙で包む。
（５）前記（４）で得た濾紙で包まれた三種類の対象物を、流水洗浄実験装置内に重ならないようにセットし、水を少量ずつ装置内に供給する。水の供給は７２時間継続する。
（６）前記（５）で得たそれぞれの対象物から炭粉末を０．０１ｇずつ取り出し、バイアル瓶に収容する。
（７）前記（６）で得たそれぞれの対象物に、１／５００ＮＢ培地（日水製薬株式会社）で調製したＣａｎｄｉｄａ  ａｌｂｉｃａｎｃｅ菌液（２３４５５６ＣＦＵ／ｍＬ）を２０ｍｌ添加する。培地中の対象物（各粉末）は０．０５重量パーセントである。
（８）前記（７）で得たそれぞれの対象物を、１７０ｒｐｍで撹拌しながら３２℃で培養する。
（９）前記（８）で得た対象物の夫々について、２４時間後に塗抹平板培養法で菌数を測定した。
【００２９】
実験２は、前記（１）〜（９）の手順で三回行った。
【００３０】
［実験２の結果］
実験２の結果を表２に示す。
【００３１】
【表２】
2019104676.tif 000003
【００３２】
［実験２の考察］
表２に示すとおり、炭粉末については、３回とも生菌は検出されなかった。一方、ＰＭＭＡ粉末については、１回目には２１８００００ＵＦＣ／枚の生菌が、２回目には４０４０００ＵＦＣ／枚の生菌が検出された。３回目は実験の不備により測定できなかった。シリカゲル粉末については、１回目には２００ＵＦＣ／枚の生菌が、２回目には８３５００ＵＦＣ／枚の生菌が、３回目は１５９５０ＵＦＣ／枚の生菌が検出された。この結果から、炭粉末は、ＰＭＭＡ粉末やシリカゲル粉末に比して、流水下での抗菌性維持力が高いことが確認できた。
【産業上の利用可能性】
【００３３】
本発明の銀担持炭粉末の製造方法は抗菌性維持力の高い銀担持炭粉末の製造方法として、本発明の銀担持炭粉末含有歯磨剤の製造方法は抗菌性維持力の高い銀担持炭粉末含有歯磨剤の製造方法として、産業上の利用可能性が認められる。